(57)【要約】  貫通孔によって空気溜まりやブリスターを防止または除去することができるとともに、基材表面にて貫通孔が見え難く、貼付後、液体の付着する環境下においても外観を良好に維持することのできる粘着シートを提供すべく、基材１１と粘着剤層１２とを備えた粘着シート１において、その一方の面から他方の面に貫通する貫通孔２をレーザ加工によって複数形成し、そのとき、基材１１の表面における貫通孔２の孔径を０.１〜４２μｍとし、粘着剤層１２の粘着面における貫通孔２の孔径を０.１〜１２５μｍとし、基材１１および粘着剤層１２における貫通孔２の１個あたりの体積Ｖ（μｍ３／個）を、次の式（１）  ８．００×１０−３≦Ｖ／ｔ≦１．００×１０４  …（１）（ｔ：基材１１および粘着剤層１２の合計厚さ（μｍ））を満たすようにし、貫通孔２の孔密度を３０〜５０,０００個／１００ｃｍ２とする。【特許請求の範囲】
【請求項１】
基材と粘着剤層とを備え、一方の面から他方の面に貫通する貫通孔がレーザ加工によって複数形成されている粘着シートであって、
前記基材の表面における前記貫通孔の孔径が０.１〜４２μｍであり、
前記粘着剤層の粘着面における前記貫通孔の孔径が０.１〜１２５μｍであり、
前記基材および粘着剤層の合計厚さをｔ（μｍ）、前記基材および粘着剤層における前記貫通孔の１個あたりの体積をＶ（μｍ３／個）としたときに、次の式（１）
８．００×１０−３≦Ｖ／ｔ≦１．００×１０４  …（１）
が成立し、
前記貫通孔の孔密度が３０〜５０,０００個／１００ｃｍ２である
ことを特徴とする粘着シート。
【請求項２】
前記基材は、表面粗さ（Ｒａ）が０．０３μｍ以上であり、Ｌ＊ａ＊ｂ＊表色系における彩度（Ｃ＊）が６０以下の場合には明度（Ｌ＊）が６０以下であり、彩度（Ｃ＊）が６０を超える場合には明度（Ｌ＊）が８５以下であり、隠蔽率が９０％以上であることを特徴とする請求項１に記載の粘着シート。
【請求項３】
前記基材の表面における前記貫通孔の孔径は、前記粘着剤層の粘着面における前記貫通孔の孔径よりも小さくなっていることを特徴とする請求項１または２に記載の粘着シート。
【発明の詳細な説明】
【技術分野】
【０００１】
本発明は、空気溜まりやブリスターを防止または除去することのできる粘着シートに関するものである。
【背景技術】
【０００２】
粘着シートを手作業で被着体に貼付する際に、被着体と粘着面との間に空気溜まりができ、粘着シートの外観を損ねてしまうことがある。このような空気溜まりは、特に粘着シートの面積が大きい場合に発生し易い。【０００３】
空気溜まりによる粘着シート外観の不具合を解消するために、粘着シートを別の粘着シートに貼り替えることや、粘着シートを一度剥して貼り直すこと、あるいは粘着シートの膨れた部分に針で穴を開けて空気を抜いたりすることが行われている。しかしながら、粘着シートを貼り替える場合には、手間を要するだけでなく、コストアップを招いてしまい、また、粘着シートを貼り直す場合には、粘着シートが破れたり、表面に皺ができたり、粘着性が低下する等の問題が生じることが多い。一方、針で穴を開ける方法は粘着シートの外観を損ねるものである。【０００４】
空気溜まりの発生を防止するために、あらかじめ被着体または粘着面に水をつけてから貼付する方法があるが、窓に貼るガラス飛散防止フィルム、装飾フィルム、マーキングフィルム等の寸法の大きい粘着シートを貼付する場合には、多くの時間と手間を要している。また。手作業ではなく機械を使用して貼付することにより、空気溜まりの発生を防止する方法があるが、粘着シートの用途または被着体の部位・形状によっては、機械貼りが適用できないことがある。【０００５】
一方、アクリル樹脂、ＡＢＳ樹脂、ポリスチレン樹脂、ポリカーボネート樹脂等の樹脂材料は、加熱により、または加熱によらなくても、ガスを発生することがあるが、このような樹脂材料からなる被着体に粘着シートを貼付した場合には、被着体から発生するガスによって粘着シートにブリスター（膨れ）が生じることとなる。【０００６】
また、ガスを透過し易い樹脂からなる被着体に粘着シートを貼付した場合、透過したガスが被着体と粘着シートとの間に溜まり、粘着シートの膨れや剥がれが発生することがある。例えば、オートバイのポリエチレン樹脂製のガソリンタンクにマーキングシートを貼付した場合、ガソリンタンク内のガソリンの蒸気がガソリンタンクのポリエチレン樹脂層を透過するようにして揮散し、それによってマーキングシートに膨れや剥がれが生じ、外観を損なう等の好ましくない事態を招来することがある。【０００７】
上記のような問題を解決するために、特許文献１に記載の粘着シートでは、基材および粘着剤層に対し、刃型および孔型によって打ち抜き加工を施して直径０．２〜１．０ｍｍの貫通孔を形成し、特許文献２に記載の粘着シートでは、基材および粘着剤層に対し、加熱針によって穿孔加工を施して直径０．０５〜０．１５ｍｍの貫通孔を形成し、これら貫通孔から空気やガスを外部に抜くことにより、粘着シートの空気溜まりまたはブリスターを防止するようにしている。
【特許文献１】特開平２−１０７６８２号公報
【特許文献２】実開平４−１００２３５号公報
【発明の開示】
【発明が解決しようとする課題】
【０００８】
しかしながら、上記粘着シートにおいては、貫通孔が肉眼で明確に見えるため、粘着シートの外観は必ずしも良好なものではなかった。また、上記粘着シートを被着体に貼付した後に、粘着シートに水やガソリン等の液体が付着すると、それらの液体が貫通孔の中に入り込み、貫通孔部分（貫通孔の周辺部）が膨らむこと等によって粘着シートの外観を損ねるという問題もあった。【０００９】
本発明は、このような実状に鑑みてなされたものであり、貫通孔によって空気溜まりやブリスターを防止または除去することができるとともに、基材表面にて貫通孔が見え難く、貼付後、液体の付着する環境下においても外観を良好に維持することのできる粘着シートを提供することを目的とする。
【課題を解決するための手段】
【００１０】
上記目的を達成するために、本発明は、基材と粘着剤層とを備え、一方の面から他方の面に貫通する貫通孔がレーザ加工によって複数形成されている粘着シートであって、前記基材の表面における前記貫通孔の孔径が０.１〜４２μｍであり、前記粘着剤層の粘着面における前記貫通孔の孔径が０.１〜１２５μｍであり、前記基材および粘着剤層の合計厚さをｔ（μｍ）、前記基材および粘着剤層における前記貫通孔の１個あたりの体積をＶ（μｍ３／個）としたときに、次の式（１）
８．００×１０−３≦Ｖ／ｔ≦１．００×１０４  …（１）
が成立し、前記貫通孔の孔密度が３０〜５０,０００個／１００ｃｍ２であることを特徴とする粘着シートを提供する（発明１）。【００１１】
なお、本明細書において、「シート」にはフィルムの概念、「フィルム」にはシートの概念が含まれるものとする。【００１２】
上記発明に係る粘着シート（発明１）においては、被着体と粘着面との間の空気は貫通孔から粘着シート表面の外側に抜けるため、被着体に貼付する際に空気を巻き込み難く、空気溜まりができることを防止することができる。仮に空気を巻き込んで空気溜まりができたとしても、その空気溜まり部または空気溜まり部を含んだ空気溜まり部周辺部を再圧着することにより、空気が貫通孔から粘着シート表面の外側に抜けて、空気溜まりが消失する。また、被着体に貼付した後に被着体からガスが発生したとしても、ガスは貫通孔から粘着シート表面の外側に抜けるため、ブリスターが生じることを防止することができる。【００１３】
また、貫通孔が上記条件を満たす粘着シートにおいては、基材表面にて貫通孔が肉眼では見え難いため、外観に優れる。そして、被着体に貼付した後に、粘着シートに水やガソリン等の液体が付着した場合であっても、それらの液体が貫通孔の中に入り込んで貫通孔部分（貫通孔の周辺部）が膨らむこと等が防止されるため、粘着シートの外観が良好に維持される。【００１４】
上記発明（発明１，２）において、前記基材は、表面粗さ（Ｒａ）が０．０３μｍ以上であり、Ｌ＊ａ＊ｂ＊表色系における彩度（Ｃ＊）が６０以下の場合には明度（Ｌ＊）が６０以下であり、彩度（Ｃ＊）が６０を超える場合には明度（Ｌ＊）が８５以下であり、隠蔽率が９０％以上であることが好ましい。【００１５】
基材が上記条件を満たすことにより、貫通孔は基材表面にて肉眼では見えないものとなり、粘着シートの外観がさらに優れたものとなる。【００１６】
上記発明（発明１，２）において、前記基材の表面における前記貫通孔の孔径は、前記粘着剤層の粘着面における前記貫通孔の孔径よりも小さくなっていることが好ましい（発明３）。このように貫通孔の孔径が変化することにより、基材表面にて貫通孔がより見え難くなり、粘着シートの外観がさらに良いものとなる。
【発明の効果】
【００１７】
本発明の粘着シートによれば、貫通孔によって空気溜まりやブリスターを防止または除去することができるとともに、基材表面において貫通孔が見え難く、また、貼付後、液体の付着する環境下においても外観を良好に維持することができる。
【図面の簡単な説明】
【００１８】
【図１】本発明の一実施形態に係る粘着シートの断面図である。
【図２】本発明の一実施形態に係る粘着シートの製造方法の一例を示す断面図である。
【符号の説明】
【００１９】
１…粘着シート
１１…基材
１２…粘着剤層
１３…剥離材
１Ａ…基材表面
１Ｂ…粘着面
２…貫通孔
【発明を実施するための最良の形態】
【００２０】
以下、本発明の実施形態について説明する。
〔粘着シート〕
図１は、本発明の一実施形態に係る粘着シートの断面図である。【００２１】
図１に示すように、本実施形態に係る粘着シート１は、基材１１と、粘着剤層１２と、剥離材１３とを積層してなるものである。ただし、剥離材１３は、粘着シート１の使用時に剥離されるものである。【００２２】
この粘着シート１においては、基材１１および粘着剤層１２を貫通し、基材表面１Ａから粘着面１Ｂに至る貫通孔２が複数形成されている。粘着シート１の使用時、被着体と粘着剤層１２の粘着面１Ｂとの間の空気や被着体から発生するガスは、この貫通孔２から基材表面１Ａの外側に抜けるため、後述するように、空気溜まりやブリスターを防止または除去することができる。【００２３】
貫通孔２の基材表面１Ａにおける孔径は、０.１〜４２μｍ、好ましくは０.１〜４０μｍであり、粘着面１Ｂにおける孔径は、０.１〜１２５μｍ、好ましくは０.１〜１２０μｍであり、基材１１および粘着剤層１２の合計厚さをｔ（μｍ）、基材１１および粘着剤層１２における貫通孔２の１個あたりの体積をＶ（μｍ３／個）として、次の式（１）
８．００×１０−３≦Ｖ／ｔ≦１．００×１０４  …（１）
好ましくは、次の式（２）
１．００×１０−１≦Ｖ／ｔ≦９．００×１０３  …（２）
を満たす。【００２４】
貫通孔２が上記条件を満たすことにより、貫通孔２から空気またはガスが抜け易く、また貫通孔２が基材表面１Ａにて肉眼では見え難く、粘着シート１が外観に優れたものとなる。さらに、粘着シート１を被着体に貼付した後に、粘着シート１に水やガソリン等の液体が付着した場合であっても、それらの液体が基材表面１Ａから、または被着体と粘着面１Ｂとの間から貫通孔２の中に入り込んで貫通孔２の周辺部が膨らむこと等が防止されるため、粘着シート１の外観が良好に維持される。【００２５】
貫通孔２の孔径は、粘着シート１の厚さ方向に一定であってもよいし、粘着シート１の厚さ方向に変化していてもよいが、貫通孔２の孔径が粘着シート１の厚さ方向に変化する場合は、基材表面１Ａにおける貫通孔２の孔径が、粘着面１Ｂにおける貫通孔２の孔径よりも小さくなるのが好ましい。このように貫通孔２の孔径が変化することにより、基材表面１Ａにて貫通孔２がより見え難くなり、粘着シート１の外観がさらに良いものとなる。【００２６】
貫通孔２の孔密度は、３０〜５０,０００個／１００ｃｍ２であり、好ましくは１００〜１０,０００個／１００ｃｍ２である。貫通孔２の孔密度が３０個／１００ｃｍ２未満であると、空気またはガスが抜け難く、貫通孔２の孔密度が５０,０００個／１００ｃｍ２を超えると、粘着シート１の機械的強度が低下する。【００２７】
貫通孔２は、後述するレーザ加工により形成される。レーザ加工によれば、エア抜け性の良い微細な貫通孔を所望の孔密度で容易に形成することができる。【００２８】
基材１１としては、上記のような貫通孔２が形成され得るものであれば特に限定されるものではないが、基材１１が以下の条件を満たすことにより、貫通孔２は基材表面１Ａにて肉眼では見えないものとなり、粘着シート１の外観がさらに優れたものとなる。
（１）表面粗さ（Ｒａ）が０．０３μｍ以上、好ましくは０．１μｍ以上、特に好ましくは０．１４μｍ以上である。
（２）Ｌ＊ａ＊ｂ＊表色系における彩度（Ｃ＊）が６０以下の場合には明度（Ｌ＊）が６０以下、好ましくは５５以下であり、彩度（Ｃ＊）が６０を超える場合には明度（Ｌ＊）が８５以下、好ましくは８０以下である。
（３）隠蔽率が９０％以上、好ましくは９５％以上である。【００２９】
なお、表面粗さ（Ｒａ：算術平均粗さ）は、ＪＩＳ  Ｂ０６０１に準拠する。Ｌ＊、ａ＊、ｂ＊およびＣ＊は、ＪＩＳ  Ｚ８７２９に準拠し、Ｃ＊とａ＊およびｂ＊との関係は、Ｃ＊＝（ａ＊２＋ｂ＊２）１／２で表される。隠蔽率は、ＪＩＳ  Ｋ５４００に準拠する。【００３０】
基材１１の材料としては、例えば、樹脂フィルム、金属箔、紙、金属蒸着樹脂フィルム、金属蒸着紙、布、不織布、それらの積層体等が挙げられる。それらの材料は、無機フィラー、有機フィラー、紫外線吸収剤等の各種添加剤を含んだものであってもよい。【００３１】
なお、上記材料の表面には、例えば、印刷、印字、塗料の塗布、転写シートからの転写、蒸着、スパッタリング等の方法による装飾層が形成されていてもよいし、かかる装飾層を形成するための易接着コート、あるいはグロス調整用コート等のアンダーコート層が形成されていてもよいし、ハードコート、汚染防止コート、表面粗さおよび鏡面光沢度調整用コート等のトップコート層が形成されていてもよい。また、それら装飾層、アンダーコート層またはトップコート層は、上記材料の全面に形成されていてもよいし、部分的に形成されていてもよい。【００３２】
樹脂フィルムとしては、例えば、ポリエチレン、ポリプロピレン等のポリオレフィン、ポリエチレンテレフタレート、ポリブチレンテレフタレート等のポリエステル、ポリ塩化ビニル、ポリスチレン、ポリウレタン、ポリカーボネート、ポリアミド、ポリイミド、ポリメタクリル酸メチル、ポリブテン、ポリブタジエン、ポリメチルペンテン、エチレン酢酸ビニル共重合体、エチレン（メタ）アクリル酸共重合体、エチレン（メタ）アクリル酸エステル共重合体、ＡＢＳ樹脂、アイオノマー樹脂；ポリオレフィン、ポリウレタン、ポリスチレン、ポリ塩化ビニル、ポリエステル等の成分を含む熱可塑性エラストマーなどの樹脂からなるフィルム、発泡フィルム、またはそれらの積層フィルム等を使用することができる。樹脂フィルムとしては、例えば、カレンダー法、Ｔダイ法、インフレーション法や、工程材料を用いたキャスティング法等で形成したものを使用することができる。また、紙としては、例えば、上質紙、グラシン紙、コート紙、ラミネート紙、無塵紙、和紙等を使用することができる。【００３３】
上記工程材料としては、特に限定されるものではなく、例えば、各種紙、またはポリエチレンテレフタレート、ポリプロピレン、ポリエチレン等の樹脂フィルムを、シリコーン系、ポリエステル系、アクリル系、アルキド系、ウレタン系等の離型剤または合成樹脂で剥離処理したものを使用することができる。工程材料の厚さは、通常１０〜２００μｍ程度であり、好ましくは２５〜１５０μｍ程度である。【００３４】
基材１１の厚さは、通常は１〜５００μｍ、好ましくは３〜３００μｍ程度であるが、粘着シート１の用途に応じて適宜変更することができる。【００３５】
粘着剤層１２を構成する粘着剤の種類としては、上記のような貫通孔２が形成され得るものであれば特に限定されるものではなく、アクリル系、ポリエステル系、ポリウレタン系、ゴム系、シリコーン系等のいずれであってもよい。また、粘着剤はエマルション型、溶剤型または無溶剤型のいずれでもよく、架橋タイプまたは非架橋タイプのいずれであってもよい。【００３６】
粘着剤層１２の厚さは、通常は１〜３００μｍ、好ましくは５〜１００μｍ程度であるが、粘着シート１の用途に応じて適宜変更することができる。【００３７】
剥離材１３の材料としては、特に限定されるものではなく、例えば、ポリエチレンテレフタレート、ポリプロピレン、ポリエチレン等の樹脂からなるフィルムまたはそれらの発泡フィルムや、グラシン紙、コート紙、ラミネート紙等の紙に、シリコーン系、フッ素系、長鎖アルキル基含有カルバメート等の剥離剤で剥離処理したものを使用することができる。【００３８】
剥離材１３の厚さは、通常１０〜２５０μｍ程度であり、好ましくは２０〜２００μｍ程度である。また、剥離材１３における剥離剤の厚さは、通常０.０５〜５μｍであり、好ましくは０.１〜３μｍである。【００３９】
上記基材１１および粘着剤層１２を貫通する貫通孔２は、後述するレーザ加工により形成される。レーザ加工によれば、エア抜け性の良い微細な貫通孔を所望の孔密度で容易に形成することができる。【００４０】
なお、本実施形態に係る粘着シート１における貫通孔２は、基材１１および粘着剤層１２のみを貫通するものであるが、剥離材１３をも貫通していてもよい。【００４１】
また、本実施形態に係る粘着シート１は剥離材１３を備えたものであるが、本発明はこれに限定されるものではなく、剥離材１３はなくてもよい。さらに、本実施形態に係る粘着シート１の大きさ、形状等は特に限定されるものではない。例えば、粘着シート１は、基材１１および粘着剤層１２のみからなるテープ状のもの(粘着テープ)であって、ロール状に巻き取られて巻取体となり得るものであってもよい。【００４２】
〔粘着シートの製造〕
上記実施形態に係る粘着シート１の製造方法の一例を図２（ａ）〜（ｆ）を参照して説明する。【００４３】
本製造方法においては、最初に図２（ａ）〜（ｂ）に示すように、剥離材１３の剥離処理面に、粘着剤層１２を形成する。粘着剤層１２を形成するには、粘着剤層１２を構成する粘着剤と、所望によりさらに溶媒とを含有する塗布剤を調製し、ロールコーター、ナイフコーター、ロールナイフコーター、エアナイフコーター、ダイコーター、バーコーター、グラビアコーター、カーテンコーター等の塗工機によって剥離材１３の剥離処理面に塗布して乾燥させればよい。【００４４】
次に、図２（ｃ）に示すように、粘着剤層１２の表面に基材１１を圧着し、基材１１と粘着剤層１２と剥離材１３とからなる積層体とする。そして、図２（ｄ）に示すように、粘着剤層１２から剥離材１３を剥離した後、図２（ｅ）に示すように、基材１１と粘着剤層１２とからなる積層体に貫通孔２を形成し、図２（ｆ）に示すように、再度粘着剤層１２に剥離材１３を貼り付ける。【００４５】
貫通孔２の形成はレーザ加工によって行い、本製造方法では、粘着剤層１２側から粘着剤層１２に対して直接レーザを照射する。このように粘着剤層１２側からレーザ加工を施すことにより、貫通孔２にテーパがついたとしても、貫通孔２の孔径は粘着剤層１２側よりも基材１１側の方が小さくなり、貫通孔２の基材表面１Ａにおける孔径を前述した範囲内（０.１〜４２μｍ）に制御し易くなる。【００４６】
また、剥離材１３を一旦剥離して、粘着剤層１２に対して直接レーザを照射することにより、粘着剤層１２の貫通孔２開口部が剥離材１３の熱溶融物によって拡がることがなく、したがって、孔径や孔密度の精度が高く、粘着シート１に悪影響を及ぼすおそれのある水等が入り難い貫通孔２を形成することができる。さらに、粘着剤層１２に対するレーザ照射において、剥離材１３を介在させないことにより、レーザの照射時間を短縮すること、またはレーザの出力エネルギーを小さくすることができる。レーザの出力エネルギーが小さければ、粘着剤層１２および基材１１に対する熱影響が小さくなり、レーザの熱に起因する溶融物（ドロス）や熱変形部の少ない、形の整った貫通孔２を形成することが可能となる。【００４７】
レーザ加工に利用するレーザの種類は特に限定されるものではなく、例えば、炭酸ガス（ＣＯ２）レーザ、ＴＥＡ−ＣＯ２レーザ、ＹＡＧレーザ、ＵＶ−ＹＡＧレーザ、エキシマレーザ、半導体レーザ、ＹＶＯ４レーザ、ＹＬＦレーザ等を利用することができる。【００４８】
本製造方法においては、基材１１として、工程材料を用いてキャスティング法等で形成したものを使用してもよく、この場合、基材１１の表面１Ａには工程材料が積層されていることとなる。また、本製造方法においては、レーザ加工を行う前、任意の段階で、基材（工程材料が積層されていない基材）１１の表面１Ａに剥離可能な保護シートを積層してもよい。保護シートとしては、例えば、基材と再剥離性粘着剤層とからなる公知の粘着保護シート等を使用することができる。【００４９】
レーザ加工によって貫通孔２を形成する場合、貫通孔２の開口部周縁には溶融物が付着することがあるが、基材１１の表面１Ａに工程材料または保護シートが存在することにより、溶融物が付着するのは基材１１ではなく工程材料または保護シートとなり、したがって、粘着シート１の外観をより良好に保つことができる。【００５０】
上記の場合に粘着剤層１２側からレーザを照射するときには、少なくとも粘着剤層１２および基材１１に貫通孔２が形成されればよく、その貫通孔２は、工程材料または保護シートの途中まで形成されてもよいし、工程材料または保護シートを完全に貫通してもよい。【００５１】
なお、上記製造方法では、粘着剤層１２を剥離材１３上に形成し、形成された粘着剤層１２と基材１１とを貼り合わせたが、本発明はこれに限定されるものではなく、粘着剤層１２を基材１１上に直接形成してもよい。また、剥離材１３を積層した状態でレーザ加工を施してもよいし、基材１１または上記工程材料もしくは保護シート側からレーザを照射してもよい。【００５２】
〔粘着シートの使用〕
粘着シート１を被着体に貼付する際には、まず、剥離材１３を粘着剤層１２から剥離し、貫通孔２が貫通していない工程材料または保護シートが基材１１上にある場合には、それら工程材料または保護シートを剥離する。なお、貫通孔２が工程材料または保護シートを貫通している場合には、それら工程材料または保護シートはこの段階で剥離してもよいし、貼付後に剥離してもよい。【００５３】
次に、露出した粘着剤層１２の粘着面１Ｂを被着体に密着させるようにして、粘着シート１を被着体に押圧する。このとき、被着体と粘着剤層１２の粘着面１Ｂとの間の空気は、粘着シート１に形成された貫通孔２から基材表面１Ａの外側に抜けるため、被着体と粘着面１Ｂとの間に空気が巻き込まれ難く、空気溜まりができることが防止される。仮に空気が巻き込まれて空気溜まりができたとしても、その空気溜まり部または空気溜まり部を含んだ空気溜まり部周辺部を再圧着することにより、空気が貫通孔２から基材表面１Ａの外側に抜けて、空気溜まりが消失する。このような空気溜まりの除去は、粘着シート１の貼付から長時間経過した後でも可能である。【００５４】
また、粘着シート１を被着体に貼付した後に、被着体からガスが発生したとしても、そのガスは粘着シート１に形成された貫通孔２から基材表面１Ａの外側に抜けるため、粘着シート１にブリスターが生じることが防止される。【００５５】
なお、上記粘着シート１においては、被着体に貼付した粘着シート１に液体が付着した場合であっても、貫通孔２による悪影響はなく、粘着シート１の外観は良好に維持される。
【実施例】
【００５６】
以下、実施例等により本発明をさらに具体的に説明するが、本発明の範囲はこれらの実施例等に限定されるものではない。【００５７】
〔実施例１〕
上質紙の両面をポリエチレン樹脂でラミネートし、片面をシリコーン系剥離剤で剥離処理した剥離材（リンテック社製，ＦＰＭ−１１，厚さ：１７５μｍ）の剥離処理面に、アクリル系溶剤型粘着剤（リンテック社製，ＰＫ）の塗布剤を乾燥後の厚さが３０μｍになるようにナイフコーターによって塗布し、９０℃で１分間乾燥させた。このようにして形成した粘着剤層に、表面粗さ（Ｒａ）が０．２６６μｍであり、Ｌ＊ａ＊ｂ＊表色系における彩度（Ｃ＊）が０．３４、明度（Ｌ＊）が２６．５６であり、隠蔽率が９９．９％であるポリ塩化ビニル樹脂からなる黒色不透明の基材（厚さ：１００μｍ）を圧着し、３層構造の積層体を得た。基材および粘着剤層の合計厚さｔは、１３０μｍであった。【００５８】
なお、表面粗さ（Ｒａ）の測定は、ＪＩＳ  Ｂ０６０１に従い、カットオフ値λｃ＝０．８ｍｍ、評価長さｌｎ＝１０ｍｍとし、測定装置としてミツトヨ社製ＳＶ−３０００Ｓ４を使用して行った。彩度（Ｃ＊）および明度（Ｌ＊）の測定は、ＪＩＳ  Ｚ８７２９に従い、測定装置として同時測定方式分光式色差計（日本電色工業社製，ＳＱ−２０００）、試料押え台として白色板（Ｌ＊＝９２．４７，ａ＊＝０．６１，ｂ＊＝２．９０）、光源としてＣ光源２°視野（Ｃ／２）を用い、反射測定法により行った。隠蔽率は、ＪＩＳ  Ｋ５４００に従い、測定装置としてｄａｔａｃｏｌｏｒ  ｉｎｔｅｒｎａｔｉｏｎａｌ（ＤＣＩ）社製のＳＰＥＣＴＲＡＦＬＡＳＨ  ＳＦ６００  ＰＬＵＳ  ＣＴＣ（分光光度計）を使用して行った。これらの測定方法は、以下同じである。【００５９】
上記積層体から剥離材を剥し、粘着剤層側から積層体に対してＣＯ２レーザを照射して、基材表面における孔径が約２５μｍ、粘着面における孔径が約７０μｍの貫通孔を２,５００個／１００ｃｍ２の孔密度で形成した。そして、再度粘着剤層に上記剥離材を圧着し、これを粘着シートとした。なお、貫通孔の孔径は、走査型電子顕微鏡（日立製作所社製，Ｓ−２３６０Ｎ形）を使用して測定した（以下同じ）。【００６０】
この粘着シートにおいて、基材および粘着剤層における貫通孔の１個あたりの平均体積Ｖ（μｍ３／個；以下同じ）は３．００×１０５であり、したがってＶ／ｔ（μｍ２／個；以下同じ）は２．３１×１０３であった。貫通孔１個あたりの平均体積Ｖは、次のようにして算出した（以下の実施例・比較例にて同じ）。
１個あたりの平均体積Ｖ＝（１／Ａ）×（Ｗｎ−Ｗ）／１０ｃｍ角あたりの孔数
Ａ：穴開け加工をしていない基材および粘着剤層の積層体の密度（１０ｃｍ角の積層体で測定）
Ｗｎ：穴開け加工をしていない基材および粘着剤層の積層体（１０ｃｍ角）の重量
Ｗ：０．５ｍｍピッチで４０,０００個の穴開け加工をした基材および粘着剤層の積層体（穴開け加工により発生したカス、ドロス等の不要物を拭き取ったもの；１０ｃｍ角）の重量【００６１】
〔実施例２〕
貫通孔の基材表面における孔径を約４０μｍとする以外、実施例１と同様にして粘着シートを作製した。この粘着シートにおいて、基材および粘着剤層における貫通孔の１個あたりの平均体積Ｖは３．６５×１０５であり、Ｖ／ｔは２．８１×１０３であった。【００６２】
〔実施例３〕
貫通孔の粘着面における孔径を約１２０μｍとする以外、実施例２と同様にして粘着シートを作製した。この粘着シートにおいて、基材および粘着剤層における貫通孔の１個あたりの平均体積Ｖは１．０３×１０６であり、Ｖ／ｔは７．９２×１０３であった。【００６３】
〔実施例４〕
レーザ加工にＵＶ−ＹＡＧレーザを使用し、貫通孔の基材表面における孔径を約３０μｍ、粘着面における孔径を約５０μｍとする以外、実施例１と同様にして粘着シートを作製した。この粘着シートにおいて、基材および粘着剤層における貫通孔の１個あたりの平均体積Ｖは１．７９×１０５であり、Ｖ／ｔは１．３８×１０３であった。【００６４】
〔実施例５〕
レーザ加工にエキシマレーザを使用し、貫通孔の基材表面における孔径を約０．１〜１０μｍ、粘着面における孔径を約２５μｍとする以外、実施例１と同様にして粘着シートを作製した。この粘着シートにおいて、基材および粘着剤層における貫通孔の１個あたりの平均体積Ｖは２．７４×１０４であり、Ｖ／ｔは２．１１×１０２であった。【００６５】
〔実施例６〕
貫通孔の基材表面における孔径を約４０μｍ、粘着面における孔径を約６５μｍとする以外、実施例５と同様にして粘着シートを作製した。この粘着シートにおいて、基材および粘着剤層における貫通孔の１個あたりの平均体積Ｖは２．９８×１０５であり、Ｖ／ｔは２．２９×１０３であった。【００６６】
〔実施例７〕
基材として、表面粗さ（Ｒａ）が０．５０７μｍであり、Ｌ＊ａ＊ｂ＊表色系における彩度（Ｃ＊）が０．３４、明度（Ｌ＊）が２６．５８であり、隠蔽率が９８．４％であるポリ塩化ビニル樹脂からなる黒色不透明の基材（厚さ：１００μｍ）を使用する以外、実施例２と同様にして粘着シートを作製した。この粘着シートにおいて、基材および粘着剤層における貫通孔の１個あたりの平均体積Ｖは３．７５×１０５であり、Ｖ／ｔは２．８８×１０３であった。【００６７】
〔実施例８〕
基材として、表面粗さ（Ｒａ）が０．２２０μｍであり、Ｌ＊ａ＊ｂ＊表色系における彩度（Ｃ＊）が０．４９、明度（Ｌ＊）が２５．８１であり、隠蔽率が９９．９％であるポリ塩化ビニル樹脂からなる黒色不透明の基材（厚さ：１００μｍ）を使用し、貫通孔の基材表面における孔径を約３５μｍとする以外、実施例１と同様にして粘着シートを作製した。この粘着シートにおいて、基材および粘着剤層における貫通孔の１個あたりの平均体積Ｖは３．５０×１０５であり、Ｖ／ｔは２．６９×１０３であった。【００６８】
〔実施例９〕
レーザ加工にエキシマレーザを使用し、貫通孔の基材表面における孔径を約４０μｍ、粘着面における孔径を約６５μｍとする以外、実施例８と同様にして粘着シートを作製した。この粘着シートにおいて、基材および粘着剤層における貫通孔の１個あたりの平均体積Ｖは３．０２×１０５であり、Ｖ／ｔは２．３２×１０３であった。【００６９】
〔実施例１０〕
片面を剥離処理したポリエチレンテレフタレートフィルム（帝人デュポンフィルム社製，Ｕ４Ｚ−５０，厚さ：５５μｍ）を工程材料とし、その工程材料の剥離処理面に、キャスティング法により、表面粗さ（Ｒａ）が０．２１８μｍであり、Ｌ＊ａ＊ｂ＊表色系における彩度（Ｃ＊）が０．７８、明度（Ｌ＊）が２７．３３であり、隠蔽率が９７．０％である塩化ビニル樹脂からなる黒色不透明の基材（厚さ：５５μｍ）を形成した。【００７０】
一方、実施例１と同様にして剥離材上に粘着剤層を形成し、その粘着剤層と上記工程材料付きの基材の工程材料がない面とが密着するように、両者を圧着して４層構造の積層体を得た。なお、基材および粘着剤層の合計厚さｔは、８５μｍであった。【００７１】
得られた積層体から剥離材を剥し、粘着剤層側から積層体に対してＣＯ２レーザを照射して、基材表面における孔径が約３０μｍ、粘着面における孔径が約７０μｍの貫通孔を２,５００個／１００ｃｍ２の孔密度で形成した。そして、再度粘着剤層に上記剥離材を圧着し、これを粘着シートとした。【００７２】
この粘着シートにおいて、基材および粘着剤層における貫通孔の１個あたりの平均体積Ｖは２．１６×１０５であり、Ｖ／ｔは２．５４×１０３であった。【００７３】
〔実施例１１〕
表面粗さ（Ｒａ）が０．２１１μｍであり、Ｌ＊ａ＊ｂ＊表色系における彩度（Ｃ＊）が０．２８、明度（Ｌ＊）が２５．４１であり、隠蔽率が９９．９％であるポリウレタン樹脂からなる黒色不透明の基材（厚さ：９０μｍ）を実施例１０と同様にして工程材料上に形成した。このようにして得られた工程材料付きの基材を使用し、貫通孔の粘着面における孔径を約６５μｍとする以外、実施例１０と同様にして粘着シートを作製した。なお、基材および粘着剤層の合計厚さｔは、１２０μｍであった。この粘着シートにおいて、基材および粘着剤層における貫通孔の１個あたりの平均体積Ｖは２．９８×１０５であり、Ｖ／ｔは２．４８×１０３であった。【００７４】
〔実施例１２〕
片面をアルキド系剥離剤で剥離処理した両面ポリエチレンラミネート上質紙（リンテック社製，ＥＫＲ９０ＳＫＫ，厚さ：９５μｍ）を工程材料として使用し、キャスティング法により、表面粗さ（Ｒａ）が０．２７３μｍであり、Ｌ＊ａ＊ｂ＊表色系における彩度（Ｃ＊）が２０．１０、明度（Ｌ＊）が３４．４８であり、隠蔽率が９８．１％であるポリ塩化ビニル樹脂からなるエンジ色不透明の基材（厚さ：１００μｍ）を形成した。【００７５】
上記のようにして得られた工程材料付きの基材を使用し、貫通孔の粘着面における孔径を約７５μｍとする以外、実施例１０と同様にして粘着シートを作製した。なお、基材および粘着剤層の合計厚さｔは、１３０μｍであった。この粘着シートにおいて、基材および粘着剤層における貫通孔の１個あたりの平均体積Ｖは３．６７×１０５であり、Ｖ／ｔは２．８２×１０３であった。【００７６】
〔実施例１３〕
表面粗さ（Ｒａ）が０．２１８μｍであり、Ｌ＊ａ＊ｂ＊表色系における彩度（Ｃ＊）が５８．５０、明度（Ｌ＊）が５４．０７であり、隠蔽率が９７．７％であるポリ塩化ビニル樹脂からなる赤色不透明の基材（厚さ：７０μｍ）を実施例１０と同様にして工程材料上に形成した。【００７７】
上記のようにして得られた工程材料付きの基材を使用し、貫通孔の基材表面における孔径を約２５μｍ、粘着面における孔径を約６０μｍとする以外、実施例１０と同様にして粘着シートを作製した。なお、基材および粘着剤層の合計厚さｔは、１００μｍであった。この粘着シートにおいて、基材および粘着剤層における貫通孔の１個あたりの平均体積Ｖは２．１２×１０５であり、Ｖ／ｔは２．１２×１０３であった。【００７８】
〔実施例１４〕
表面粗さ（Ｒａ）が０．２１２μｍであり、Ｌ＊ａ＊ｂ＊表色系における彩度（Ｃ＊）が５５．６２、明度（Ｌ＊）が５１．８４であり、隠蔽率が９８．８％であるポリ塩化ビニル樹脂からなる緑色不透明の基材（厚さ：７０μｍ）を実施例１０と同様にして工程材料上に形成した。【００７９】
上記のようにして得られた工程材料付きの基材を使用し、貫通孔の基材表面における孔径を約２５μｍ、粘着面における孔径を約６０μｍとする以外、実施例１０と同様にして粘着シートを作製した。なお、基材および粘着剤層の合計厚さｔは、１００μｍであった。この粘着シートにおいて、基材および粘着剤層における貫通孔の１個あたりの平均体積Ｖは２．０６×１０５であり、Ｖ／ｔは２．０６×１０３であった。【００８０】
〔実施例１５〕
表面粗さ（Ｒａ）が０．２３０μｍであり、Ｌ＊ａ＊ｂ＊表色系における彩度（Ｃ＊）が８１．７１、明度（Ｌ＊）が７９．８０であり、隠蔽率が９８．８％であるポリ塩化ビニル樹脂からなる黄色不透明の基材（厚さ：７０μｍ）を実施例１０と同様にして工程材料上に形成した。【００８１】
上記のようにして得られた工程材料付きの基材を使用し、貫通孔の基材表面における孔径を約２５μｍ、粘着面における孔径を約６０μｍとする以外、実施例１０と同様にして粘着シートを作製した。なお、基材および粘着剤層の合計厚さｔは、１００μｍであった。この粘着シートにおいて、基材および粘着剤層における貫通孔の１個あたりの平均体積Ｖは２．０９×１０５であり、Ｖ／ｔは２．０９×１０３であった。【００８２】
〔実施例１６〕
実施例１と同様にして剥離材上に粘着剤層を形成し、その粘着剤層に、表面粗さ（Ｒａ）が０．３７３μｍであり、Ｌ＊ａ＊ｂ＊表色系における彩度（Ｃ＊）が０．３４、明度（Ｌ＊）が２７．３９であり、隠蔽率が９９．３％である、表面に無色透明のアクリルコート(厚さ：５μｍ)を有するポリオレフィン系熱可塑性エラストマーからなる黒色不透明の基材（厚さ：１００μｍ）を圧着し、さらにその基材の表面に、保護シートとして再剥離性粘着剤層付ポリエチレンフィルム（スミロン社製，Ｅ−２１２，厚さ：６０μｍ）を貼付して４層構造の積層体を得た。なお、基材および粘着剤層の合計厚さｔは、１３０μｍであった。【００８３】
上記積層体から剥離材を剥し、粘着剤層側から積層体に対してＣＯ２レーザを照射して、基材表面における孔径が約２０μｍ、粘着面における孔径が約１２０μｍの貫通孔を２,５００個／１００ｃｍ２の孔密度で形成した。そして、再度粘着剤層に上記剥離材を圧着し、これを粘着シートとした。【００８４】
この粘着シートにおいて、基材および粘着剤層における貫通孔の１個あたりの平均体積Ｖは１．１６×１０６であり、Ｖ／ｔは８．９２×１０３であった。【００８５】
〔実施例１７〕
ポリエチレンテレフタレートフィルムの片面をシリコーン系剥離剤で剥離処理した剥離材（東洋紡績社製，クリスパーＧ−７２２３，厚さ：１２５μｍ）の剥離処理面に、実施例１と同様にして粘着剤層を形成した。その粘着剤層に、表面粗さ（Ｒａ）が０．０４０μｍであり、Ｌ＊ａ＊ｂ＊表色系における彩度（Ｃ＊）が１．７７、明度（Ｌ＊）が２６．６７であり、隠蔽率が９９．９％であり、ポリエステル系熱可塑性エラストマー層（厚さ：４０μｍ）上にアンカーコート層（厚さ：１μｍ）、黒色着色層（厚さ：２μｍ）および無色透明のアクリルコート(厚さ：２μｍ)をその順に積層してなる黒色不透明の基材（帝人化成社製，エコカルαシリーズフィルム黒，厚さ：４５μｍ）を圧着した。さらにその基材の表面に、保護シートとして再剥離性粘着剤層付ポリエチレンフィルム（スミロン社製，Ｅ−２０３５，厚さ：６０μｍ）を貼付して４層構造の積層体を得た。なお、基材および粘着剤層の合計厚さｔは、７５μｍであった。【００８６】
上記積層体から剥離材を剥し、粘着剤層側から積層体に対してＣＯ２レーザを照射して、基材表面における孔径が約２０μｍ、粘着面における孔径が約６０μｍの貫通孔（粘着面での孔径が最大径となっている）を２,５００個／１００ｃｍ２の孔密度で形成した。そして、再度粘着剤層に上記剥離材を圧着し、これを粘着シートとした。【００８７】
この粘着シートにおいて、基材および粘着剤層における貫通孔の１個あたりの平均体積Ｖは１．４８×１０５であり、Ｖ／ｔは１．９７×１０３であった。【００８８】
〔実施例１８〕
剥離材として、片面をシリコーン系剥離剤で剥離処理したポリエチレンテレフタレートフィルム（東洋メタライジング社製，セラピールＢＫ（Ｔ），厚さ：３８μｍ）を使用し、剥離材を剥すことなく剥離材側からＣＯ２レーザを照射し、貫通孔の粘着面における孔径を約６５μｍとする以外、実施例１と同様にして粘着シートを作製した。この粘着シートにおいて、基材および粘着剤層における貫通孔の１個あたりの平均体積Ｖは２．８９×１０５であり、Ｖ／ｔは２．２２×１０３であった。【００８９】
〔比較例１〕
貫通孔の基材表面における孔径を約１１０μｍ、粘着面における孔径を約１７０μｍとする以外、実施例１と同様にして粘着シートを作製した。この粘着シートにおいて、基材および粘着剤層における貫通孔の１個あたりの平均体積Ｖは２．３０×１０６であり、Ｖ／ｔは１．７７×１０４であった。【００９０】
〔比較例２〕
貫通孔の基材表面における孔径を約３０μｍ、粘着面における孔径を約１８０μｍとする以外、実施例１６と同様にして粘着シートを作製した。この粘着シートにおいて、基材および粘着剤層における貫通孔の１個あたりの平均体積Ｖは２．８１×１０６であり、Ｖ／ｔは２．１６×１０４であった。【００９１】
〔比較例３〕
貫通孔の基材表面における孔径を約３５μｍ、粘着面における孔径を約１４０μｍとする以外、実施例１と同様にして粘着シートを作製した。この粘着シートにおいて、基材および粘着剤層における貫通孔の１個あたりの平均体積Ｖは４．７５×１０５であり、Ｖ／ｔは３．６５×１０３であった。【００９２】
〔試験例〕
実施例および比較例で得られた粘着シートについて、以下のようにして空気溜まり消失性試験および外観検査を行った。それらの結果を表１に示す。【００９３】
空気溜まり消失性試験：工程材料または保護シートのあるものはそれらを剥し、剥離材を剥した粘着シート（大きさ：５０ｍｍ×５０ｍｍ）を、直径１５ｍｍ、最大深さ１ｍｍの部分球面形の窪みを有する７０ｍｍ×７０ｍｍのメラミン塗装板に貼付し（窪みと粘着シートとの間には空気溜りが存在する）、その粘着シートをスキージにより圧着し、空気溜まりが除去できるか否かを確認した。その結果、粘着シートがメラミン塗装板の凹部に追従して空気溜まりが除去されたものを○、粘着シートがメラミン塗装板の凹部に追従せずに空気溜まりが除去されなかったもの（空気溜まりが小さくても残存したものを含む）を×で表す。【００９４】
外観検査：工程材料または保護シートのあるものはそれらを剥し、剥離材を剥した粘着シート（大きさ：３０ｍｍ×３０ｍｍ）を白色のメラミン塗装板に貼り、室内蛍光灯の下、肉眼によって、粘着シート表面において貫通孔が見えるか否かについて検査した。なお、目から粘着シートまでの距離は約３０ｃｍとし、粘着シートを見る角度は種々変えた。その結果、貫通孔が見えなかったものを○、貫通孔が見えたものを×で表す。次いで、メラミン塗装板に貼り２４時間放置した粘着シートを、４０℃の温水に１６８時間または常温のガソリンに０．５時間浸漬し、それらから取り出して４８時間後の粘着シートの外観が、貫通孔部の膨らみ等によって害されていないか目視で判断した。粘着シートの外観が害されなかったものを○、外観が害されたものを×で表す。【００９５】
【表１】
2005123859.tif 000002
【００９６】
表１から分かるように、本発明の条件に合致する粘着シート（実施例１〜１８）は、エア抜け性に優れるとともに、初期段階においては貫通孔が肉眼で見えず、また温水またはガソリンに浸漬した後であっても良好な外観を呈していた。
【産業上の利用可能性】
【００９７】
本発明の粘着シートは、一般的に粘着シートに空気溜まりやブリスターが生じやすい場合、例えば粘着シートの面積が大きい場合や、被着体からガスが発生する場合等であって、通常の環境下のみならず、水やガソリン等の液体が付着する環境下でも良好な外観が要求される場合に好ましく用いることができる。
【図１】
2005123859.tif 000003
【図２】
2005123859.tif 000004
【国際調査報告】
2005123859.tif 000005
2005123859.tif 000006